(57)【要約】      （修正有）【課題】優れた耐候性および耐衝撃性を有し、かつ耐クラック性に優れ、反射面等の下層より剥離し難いことで、反射面の傷等の不具合による反射率の低下を抑制する塗膜を反射基板の表面に形成できる太陽熱集熱用反射板の表面塗布用塗料組成物、及びこれを用いた太陽熱集熱用反射板の製造方法を提供する。【解決手段】架橋性官能基を有するフルオロオレフィン系共重合体（Ａ）と、ポリブテン、ポリイソブチレン、ポリイソプレン、ポリブタジエン、ポリイソプレンの水素添加物、およびポリブタジエンの水素添加物から選ばれる少なくとも１種の構造を有し、数平均分子量が５００〜１００００であり、水酸基を有する重合体（Ｂ）と、イソシアネート系硬化剤、アミノ系硬化剤、オルガノシラン系硬化剤から選ばれる少なくとも１種の硬化剤（Ｃ）と、溶剤（Ｄ）と、を含有する塗料組成物よりなる太陽熱集熱用反射板１１の表面塗布用塗料組成物１２。【選択図】図２
2013023604.tif 000002
【特許請求の範囲】
【請求項１】
架橋性官能基を有するフルオロオレフィン系共重合体（Ａ）と、
ポリブテン、ポリイソブチレン、ポリイソプレン、ポリブタジエン、ポリイソプレンの水素添加物、およびポリブタジエンの水素添加物から選ばれる少なくとも１種の構造を有し、数平均分子量が５００〜１００００であり、水酸基を有する重合体（Ｂ）と、
イソシアネート系硬化剤、アミノ系硬化剤、オルガノシラン系硬化剤から選ばれる少なくとも１種の硬化剤（Ｃ）と、
溶剤（Ｄ）と、を含有する太陽熱集熱用反射板の表面塗布用塗料組成物。
【請求項２】
前記重合体（Ｂ）が、水酸基価１０〜１００ｍｇＫＯＨ／ｇ−樹脂である請求項１に記載の太陽熱集熱用反射板の表面塗布用塗料組成物。
【請求項３】
前記フルオロオレフィン系共重合体（Ａ）と前記重合体（Ｂ）との質量比が９９／１〜８０／２０である請求項１または２に記載の太陽熱集熱用反射板の表面塗布用塗料組成物。
【請求項４】
前記フルオロオレフィン系共重合体（Ａ）が、テトラフルオロエチレン、クロロトリフルオロエチレン、およびこれらの混合物から選ばれるいずれかに基づく繰り返し単位を含むフルオロオレフィン系共重合体である請求項１〜３のいずれか一項に記載の太陽熱集熱用反射板の表面塗布用塗料組成物。
【請求項５】
顔料成分（Ｅ）を含有する請求項１〜４のいずれか一項に記載の太陽熱集熱用反射板の表面塗布用塗料組成物。
【請求項６】
反射基材と反射面とを有する反射基板の表面に、請求項１〜５のいずれか一項に記載の表面塗布用塗料組成物を塗布して塗布層を形成した後、前記溶剤（Ｄ）を除去し、前記塗布層を硬化させて、塗膜を形成する太陽熱集熱用反射板の製造方法。
【請求項７】
前記反射基板が、前記反射基材としてのガラス基材と、該ガラス基材の一方の面に、前記反射面としての、金属および金属酸化物の少なくとも一方からなる反射層と、を有する反射基板である請求項６に記載の太陽熱集熱用反射板の製造方法。
【請求項８】
前記反射基板が、前記反射基材としての金属からなる金属基材と、該金属基材の一方の面を鏡面仕上げして得られる、前記反射面としての鏡面仕上げ面と、を有する反射基板である請求項６に記載の太陽熱集熱用反射板の製造方法。
【請求項９】
前記反射基板が、前記反射基材としての金属からなる金属基材と、該金属基材の一方の面に、前記反射面としての、金属および金属酸化物の少なくとも一方からなる反射層と、を有する反射基板である請求項６に記載の太陽熱集熱用反射板の製造方法。
【請求項１０】
前記金属基材が、アルミニウム、アルミニウム合金およびステンレスからなる群から選ばれる少なくとも１種からなる金属基材である請求項８または９に記載の太陽熱集熱用反射板の製造方法。
【発明の詳細な説明】
【技術分野】
【０００１】
本発明は、太陽熱集熱用反射板の表面塗布用塗料組成物および太陽熱集熱用反射板の製造方法に関する。
【背景技術】
【０００２】
近年、地球環境問題の観点から、化石燃料の使用量を抑える試みが多くなされており、その一つとして太陽熱を利用する太陽熱集熱システムが知られている。太陽熱集熱システムとしては、例えば、水、無機塩等の熱媒を備えた集熱管と、太陽光を反射して上記集熱管に集める反射板とを有する太陽熱集熱システムが挙げられる。該太陽熱集熱システムでは、反射板で太陽光を反射して集熱管に集め、その太陽光の熱で集熱管の熱媒を加熱することで熱エネルギーを得る。
反射板としては、ガラス基板と、該ガラス基板上に形成された反射面となる反射金属層（以下、「反射層」ともいう）と、該反射金属層上に形成された防錆塗膜層とを有する反射鏡や金属基板の一方の面が鏡面仕上げされた金属反射板等が広く用いられている。
【０００３】
反射鏡の製造方法としては、通常、透明なガラス基板上に、反射金属層としての銀膜を形成し、その後、防錆塗膜層形成のために、防錆塗料を塗布して製造する方法が挙げられる。しかし、銀膜は、非常に酸化されやすいことから、銀膜の保護層として、銅保護層を被覆した上に防錆塗料を塗布して、その後、乾燥、硬化させることで防錆塗膜層を形成し、反射鏡が製造される。すなわち、上記構成の反射鏡は、防錆塗膜層によって、反射金属層の腐食および変質が抑制されている。
【０００４】
防錆塗料には、樹脂成分として、エポキシ樹脂やアルキッド樹脂、ポリエステル樹脂、アクリル樹脂といった熱硬化性樹脂が広く用いられる。さらに塗料が硬化する際に発生する塗膜の硬化収縮を抑えるために、炭酸カルシウムやタルクといった無機系の顔料成分が配合されている。（特許文献１）
【０００５】
しかしながら、太陽熱集熱用反射板は、長時間、砂漠地帯等の過酷な環境下で使用されることが多いことから、防錆塗膜層中の樹脂劣化（光劣化、加水分解による劣化等）や炭酸カルシウムやタルクといった無機顔料成分の溶出、脱落によって、防錆塗膜層の内部応力が増大し、銅保護層より防錆塗膜層が剥離する。その結果、銅保護層で被覆されていたとしても、反射金属層としての銀膜が腐食、反射率が低下するという問題がある。
【０００６】
さらに、砂嵐等によって、防錆塗膜層に砂が高速でぶつかることにより、防錆塗膜層に割れが生じ、その割れから水分が浸入して反射金属層としての銀膜が酸化され、反射鏡の反射率が低下することがある。
一方、金属反射板は、アルミニウム、ステンレス鋼等からなる金属基材の一方の面を鏡面仕上げすることにより製造することができる。金属反射板においては、鏡面仕上げ面が反射面となる。
金属反射板においては、砂嵐等によって、防錆塗膜層に砂が高速でぶつかることにより、反射面に傷が付いたり、反射面の酸化、腐食等によって反射率が低下することがある。
【先行技術文献】
【特許文献】
【０００７】
【特許文献１】特開２００７−４５８４９号公報
【発明の概要】
【発明が解決しようとする課題】
【０００８】
本発明は、優れた耐候性および耐衝撃性を有し、かつ塗膜の耐クラック性に優れ、反射層の腐食や鏡面仕上げ面の傷等の不具合による反射率の低下を抑制する塗膜を反射基板の表面に形成できる、太陽熱集熱用反射板の表面塗布用塗料組成物の提供を目的とする。
【０００９】
また、本発明は、優れた耐候性および耐衝撃性を有し、かつ塗膜の耐クラック性に優れ、反射層の腐食や鏡面仕上げ面の傷等の不具合による反射率の低下の少ない太陽熱集熱用反射板の製造方法の提供を目的とする。
【課題を解決するための手段】
【００１０】
本発明は、上記課題を解決する、以下の構成を有する太陽熱集熱用反射板の表面塗布用塗料組成物および太陽熱集熱用反射板の製造方法を提供する。
（１）架橋性官能基を有するフルオロオレフィン系共重合体（Ａ）と、
ポリブテン、ポリイソブチレン、ポリイソプレン、ポリブタジエン、ポリイソプレンの水素添加物、およびポリブタジエンの水素添加物から選ばれる少なくとも１種の構造を有し、数平均分子量が５００〜１００００であり、水酸基を有する重合体（Ｂ）と、
イソシアネート系硬化剤、アミノ系硬化剤、オルガノシラン系硬化剤から選ばれる少なくとも１種の硬化剤（Ｃ）と、
溶剤（Ｄ）と、を含有する太陽熱集熱用反射板の表面塗布用塗料組成物。
【００１１】
（２）上記重合体（Ｂ）が、水酸基価１０〜１００ｍｇＫＯＨ／ｇ−樹脂である上記（１）に記載の太陽熱集熱用反射板の表面塗布用塗料組成物。
【００１２】
（３）上記フルオロオレフィン系共重合体（Ａ）と上記重合体（Ｂ）との質量比が９９／１〜８０／２０である上記（１）または（２）に記載の太陽熱集熱用反射板の表面塗布用塗料組成物。
【００１３】
（４）上記フルオロオレフィン系共重合体（Ａ）が、テトラフルオロエチレン、クロロトリフルオロエチレン、およびこれらの混合物から選ばれるいずれか基づく繰り返し単位を含むフルオロオレフィン系共重合体である上記（１）〜（３）のいずれか一つに記載の太陽熱集熱用反射板の表面塗布用塗料組成物。
（５）顔料成分（Ｅ）を含有する上記（１）〜（４）のいずれか一つに記載の太陽熱集熱用反射板の表面塗布用塗料組成物。
【００１４】
（６）反射基材と反射面とを有する反射基板の表面に、上記（１）〜（５）のいずれか一つに記載の表面塗布用塗料組成物を塗布して塗布層を形成した後、上記溶剤（Ｄ）を除去し、上記塗布層を硬化させて、塗膜を形成する太陽熱集熱用反射板の製造方法。
【００１５】
（７）上記反射基板が、上記反射基材としてのガラス基材と、該ガラス基材の一方の面に、上記反射面としての、金属および金属酸化物の少なくとも一方からなる反射層と、を有する反射基板である上記（６）に記載の太陽熱集熱用反射板の製造方法。
【００１６】
（８）上記反射基板が、上記反射基材としての、金属からなる金属基材と、該金属基材の一方の面を鏡面仕上げして得られる、上記反射面としての鏡面仕上げ面と、を有する反射基板である上記（６）に記載の太陽熱集熱用反射板の製造方法。
【００１７】
（９）上記反射基板が、上記反射基材としての、金属からなる金属基材と、該金属基材の一方の面に、上記反射面としての、金属および金属酸化物の少なくとも一方からなる反射層と、を有する反射基板である上記（６）に記載の太陽熱集熱用反射板の製造方法。
【００１８】
（１０）上記金属基材が、アルミニウム、アルミニウム合金およびステンレスからなる群から選ばれる少なくとも１種からなる金属基材である上記（８）または（９）に記載の太陽熱集熱用反射板の製造方法。
【発明の効果】
【００１９】
本発明の太陽熱集熱用反射板の表面塗布用塗料組成物は、優れた耐候性および耐衝撃性を有し、かつ耐クラック性に優れ、反射層の腐食や鏡面仕上げ面の傷等の不具合による反射率の低下を抑制する塗膜を太陽熱集熱用反射板の反射基板の表面に形成でき、それにより、耐候性、耐衝撃性、耐クラック性に優れる太陽熱集熱用反射板を提供できる。
【００２０】
また、本発明の太陽熱集熱用反射板の製造方法によれば、優れた耐候性および耐衝撃性を有し、かつ耐クラック性に優れ、反射層の腐食や鏡面仕上げ面の傷等の不具合による反射率の低下を抑制する塗膜が反射基板の表面に形成された太陽熱集熱用反射板が得られる。
【図面の簡単な説明】
【００２１】
【図１】図１は本発明の太陽熱集熱用反射板の反射基板の断面図である。
【図２】図２は本発明の太陽熱集熱用反射板の一態様の断面図である。
【図３】図３は本発明の太陽熱集熱用反射板の一態様の断面図である。
【発明を実施するための形態】
【００２２】
＜太陽熱集熱用反射板の表面塗布用塗料組成物＞
本発明の太陽熱集熱用反射板の表面塗布用塗料組成物（以下、「塗料組成物」ともいう。）は、架橋性官能基を有するフルオロオレフィン系共重合体（Ａ）と、
ポリブテン、ポリイソブチレン、ポリイソプレン、ポリブタジエン、ポリイソプレンの水素添加物、およびポリブタジエンの水素添加物から選ばれる少なくとも１種の構造を有し、数平均分子量が５００〜１００００であり、水酸基を有する重合体（Ｂ）と、
イソシアネート系硬化剤、アミノ系硬化剤、オルガノシラン系硬化剤から選ばれる少なくとも１種の硬化剤（Ｃ）と、
溶剤（Ｄ）と、を必須成分として含む組成物である。
以下、各原料について説明する。
【００２３】
＜１＞架橋性官能基を有するフルオロオレフィン系共重合体（Ａ）
本発明における架橋性官能基を有するフルオロオレフィン系共重合体（Ａ）は、上記硬化剤（Ｃ）と反応して架橋結合を形成する架橋性官能基を有する。架橋性官能基については後述する。
【００２４】
フルオロオレフィン系共重合体（Ａ）としては、フルオロオレフィンと、フルオロオレフィンと共重合可能な単量体との共重合体が好ましい。フルオロオレフィン系共重合体（Ａ）中のフルオロオレフィンに基づく繰り返し単位の割合の下限は、塗膜に充分な耐候性を付与する点から、２０モル％が好ましく、３０モル％がより好ましい。また、上記フルオロオレフィンに基づく繰り返し単位の割合の上限は、下地（反射面等の下層）との密着性の点から、８０モル％が好ましく、７０モル％がより好ましい。
【００２５】
フルオロオレフィン系共重合体（Ａ）の数平均分子量は２０００〜１０００００が好ましく、６０００〜３００００がより好ましい。
フルオロオレフィン系共重合体（Ａ）の数平均分子量が上記下限値以上であれば、塗膜の耐水性、耐塩水性が良好である。フルオロオレフィン系共重合体（Ａ）の数平均分子量が上記上限値以下であれば、塗膜の平滑性が良好である。
数平均分子量は、ポリスチレンを標準物質としてゲルパーミエーションクロマトフラフィー（ＧＰＣ）で測定されたものである。
フルオロオレフィン系共重合体（Ａ）の数平均分子量を上記範囲とするには、重合開始剤の添加量や連鎖移動剤の種類、添加量等で調整すればよい。
【００２６】
また、フルオロオレフィン系共重合体（Ａ）のガラス転移温度（Ｔｇ）は−１０〜５０℃が好ましい。フルオロオレフィン系共重合体（Ａ）のＴｇを上記範囲とするには、フルオロオレフィン系共重合体（Ａ）を構成するモノマー（フルオロオレフィンやこれと共重合可能な単量体）の構造を適宜調整すればよい。具体的には、シクロヘキサン環等の環構造を有するモノマーを用いるとＴｇが上昇する傾向があり、直鎖状または分岐状で炭素鎖が長いモノマーを用いるとＴｇが低下する傾向がある。また、重合開始剤の添加量や連鎖移動剤の種類、添加量でも調整可能である。
【００２７】
フルオロオレフィン系共重合体（Ａ）が架橋性官能基として水酸基を有する場合、下地（反射面等の下層）との密着性が向上する点から、水酸基価の下限は、５ｍｇＫＯＨ／ｇ−樹脂が好ましく、１０ｍｇＫＯＨ／ｇ−樹脂がより好ましい。また、剥離やクラックが発生し難くなる点から、水酸基価の上限は、２５０ｍｇＫＯＨ／ｇ−樹脂が好ましく、２００ｍｇＫＯＨ／ｇ−樹脂がより好ましい。
なお、本発明におけるフルオロオレフィン系共重合体（Ａ）の水酸基価（単位：ｍｇＫＯＨ／ｇ−樹脂）は、フルオロオレフィン系共重合体（Ａ）が溶媒を含まない状態、つまり不揮発分１００質量％の状態での水酸基価を意味する。
フルオロオレフィン系共重合体（Ａ）が水酸基以外の架橋性官能基を有する場合も水酸基のときと同程度の当量数であることが好ましい。
【００２８】
フルオロオレフィンは、炭化水素オレフィン（一般式ＣｎＨ２ｎ）の水素原子の１以上がフッ素原子で置換された化合物である。
フルオロオレフィンの炭素数（一般式ＣｎＨ２ｎのｎ）は、２〜８が好ましく、２〜６がより好ましい。
【００２９】
フルオロオレフィンにおけるフッ素原子の数（以下、「フッ素付加数」という。）は、２以上が好ましく、３〜４がより好ましい。フッ素付加数が２以上であれば、硬化した塗膜の耐候性が向上する。フルオロオレフィンにおいては、フッ素原子で置換されていない水素原子の１以上が塩素原子で置換されていてもよい。
【００３０】
フルオロオレフィンとしては、テトラフルオロエチレン、クロロトリフルオロエチレン、ヘキサフルオロプロピレン、フッ化ビニリデンおよびフッ化ビニルからなる群から選ばれる１種以上が好ましく、テトラフルオロエチレン、クロロトリフルオロエチレン、およびこれらの混合物から選ばれるいずれかがより好ましい。
【００３１】
フルオロオレフィンと共重合可能な単量体としては、ビニル系モノマー、すなわち、炭素−炭素二重結合を有する化合物が好ましい。
ビニル系モノマーとしては、例えばビニルエーテル、アリルエーテル、カルボン酸ビニルエステル、カルボン酸アリルエステル、オレフィン等が例示される。
ビニルエーテルとしては、シクロヘキシルビニルエーテル等のシクロアルキルビニルエーテル；
ノニルビニルエーテル、２−エチルヘキシルビニルエーテル、ヘキシルビニルエーテル、エチルビニルエーテル、ｎ−ブチルビニルエーテル、ｔ−ブチルビニルエーテル等のアルキルビニルエーテル；等が例示される。
アリルエーテルとしては、エチルアリルエーテル、ヘキシルアリルエーテル等のアルキルアリルエーテル等が例示される。
【００３２】
カルボン酸ビニルエステルとしては、酢酸、酪酸、ピバリン酸、プロピオン酸、ネオナノン酸、ネオデカン酸等のビニルエステルが例示される。このなかでも、ピバリン酸、ネオナノン酸、ネオデカン酸等の分岐状アルキル基を有するカルボン酸のビニルエステルが好ましい。分枝状アルキル基を有するカルボン酸のビニルエステルとして、市販されているベオバ−９（ネオナノン酸ビニルエステル）、ベオバ−１０（ネオデカン酸ビニルエステル）（いずれもシェルジャパン（株）製、商品名）等を使用してもよい。
【００３３】
カルボン酸アリルエステルとしては、安息香酸等のアリルエステルが例示される。
オレフィンとしては、エチレン、プロピレン、イソブチレン等が例示される。
上記単量体は、１種単独で用いてもよく、２種以上を組み合わせて用いてもよい。
【００３４】
また、本発明における架橋性官能基を有するフルオロオレフィン系共重合体（Ａ）の架橋性官能基は、硬化剤と反応して架橋結合を形成するものであればよい。架橋性官能基は硬化剤との組み合わせにより、適宜選択でき、代表的な例として水酸基、カルボキシ基、加水分解性シリル基、エポキシ基、アミノ基、イソシアネート基等が例示される。
本発明において、フルオロオレフィン系共重合体（Ａ）の架橋性官能基は、目的により適宜選択できる。例えば、塗料組成物に好ましく含有される顔料成分（Ｅ）の分散性を向上させる為に、フルオロオレフィン系共重合体（Ａ）の架橋性官能基として、カルボキシ基を用いる。また、下地（反射面等の下層）との密着性を向上させる為に、アルコキシシリル基、エポキシ基等を用いる。
【００３５】
本発明の塗料組成物に含まれるフルオロオレフィン系共重合体（Ａ）の架橋性官能基の種類と、硬化剤（Ｃ）の種類との組み合わせについては、後述の硬化剤（Ｃ）の項で説明する。
【００３６】
フルオロオレフィン系共重合体（Ａ）に架橋性官能基を導入する方法としては、フルオロオレフィンと、該フルオロオレフィンと共重合可能な単量体との共重合反応時に、該単量体として架橋性官能基を有するモノマーを用いる方法が挙げられる。
【００３７】
架橋性官能基を有するモノマーとしては、以下のものが例示される。架橋性官能基が水酸基の例としては、２−ヒドロキシエチルビニルエーテル、４−ヒドロキシブチルビニルエーテル、シクロヘキサンジオールモノビニルエーテル等のヒドロキシアルキルビニルエーテル；２−ヒドロキシエチルアリルエーテル等のヒドロキシアルキルアリルエーテル；
ヒドロキシアルキルクロトン酸ビニル等の水酸基含有カルボン酸のビニルエステルまたはアリルエステル等の水酸基を有するモノマーが挙げられる。
架橋性官能基がカルボキシ基の例としては、クロトン酸、ウンデセン酸等のカルボキシ基を有するモノマーが挙げられる。
【００３８】
架橋性官能基加水分解性シリル基の例としては、トリエトキシビニルシラン等の加水分解性シリル基を有するモノマーが挙げられる。
架橋性官能基がエポキシ基の例としては、グリシジルビニルエーテル、グリシジルアリルエーテル等のエポキシ基を有するモノマーが挙げられる。
架橋性官能基がアミノ基の例としては、アミノプロピルビニルエーテル、アミノプロピルビニルエステル等のアミノ基を有するモノマーが挙げられる。
架橋性官能基がイソシアネート基の例としては、２−イソシアネートエチルメタクリレート、２−イソシアネートエチルアクリレート、２−イソシアネートエチルエトキシメタクリレート、２−イソシアネートエチルビニルエーテル等のイソシアネート基を有するモノマーが挙げられる。
【００３９】
また、上記方法以外に、フルオロオレフィンと共重合可能な単量体との共重合後に架橋性官能基を導入する反応を行うことによっても、フルオロオレフィン系共重合体に架橋性官能基を導入できる。この方法としては、例えば共重合可能な単量体としてカルボン酸ビニルエステルを用いて共重合して得られたフルオロオレフィン系共重合体をケン化することにより水酸基を導入する方法；
水酸基を有するフルオロオレフィン系共重合体に多価カルボン酸またはその無水物を反応させてカルボキシ基を導入する方法；
水酸基を有するフルオロオレフィン系共重合体にイソシアネートアルキルアルコキシシランを反応させて加水分解性シリル基を導入する方法；
水酸基を有するフルオロオレフィン系共重合体に多価イソシアネート化合物を反応させてイソシアネート基を導入する方法；等が例示される。
【００４０】
架橋性官能基を有するフルオロオレフィン系共重合体（Ａ）の好適な具体例としては、例えばクロロトリフルオロエチレン、シクロヘキシルビニルエーテル、アルキルビニルエーテルおよびヒドロキシアルキルビニルエーテルとの共重合体；クロロトリフルオロエチレン、アルキルビニルエーテルおよびアリルアルコールとの共重合体；クロロトリフルオロエチレン、脂肪族カルボン酸ビニルエステルおよびヒドロキシアルキルビニルエーテルとの共重合体；またはこれらの共重合体におけるフルオロオレフィン成分としてのクロロトリフルオロエチレンの代わりに、テトラフルオロエチレンを用いた共重合体等がある。
【００４１】
また上記架橋性官能基を有するフルオロオレフィン系共重合体（Ａ）は、商品名「ルミフロン」（旭硝子（株）製）、商品名「フルオネート」（大日本インキ化学工業（株）製）、商品名「セフラルコート」（セントラル硝子（株）製）、商品名「ザフロン」（東亜合成（株）製）、商品名「ゼッフル」（ダイキン工業（株）製）等の商品名で市販されている。
これらのフルオロオレフィン系共重合体は、１種単独で用いてもよく、２種以上を組み合わせて用いてもよい。
【００４２】
＜２＞重合体（Ｂ）
本発明における重合体（Ｂ）は、硬化剤（Ｃ）によって上記架橋性官能基を有するフルオロオレフィン系共重合体（Ａ）と架橋されることが好ましい。本発明における重合体（Ｂ）は、ポリブテン、ポリイソブチレン、ポリイソプレン、ポリブタジエン、ポリイソプレンの水素添加物、およびポリブタジエンの水素添加物から選ばれる少なくとも１種の構造を有し、数平均分子量が５００〜１００００であり、水酸基を有することを特徴とする。
なお、重合体（Ｂ）は、ポリブテン、ポリイソブチレン、ポリイソプレン、ポリブタジエン、ポリイソプレンの水素添加物、およびポリブタジエンの水素添加物から選ばれる１種の構造を有する重合体の２種以上を混合して用いても良い。また、ブテン、イソブチレン、イソプレン、ブタジエンから選ばれる２種以上の単量体に基づく繰り返し単位を重合体分子内に有する重合体を用いても良い。重合体分子内に上記２種以上の繰り返し単位を有する場合は、該繰り返し単位はブロック状でもよくランダム状でもよい。
【００４３】
重合体（Ｂ）の塗膜からのブリードアウトを抑制する点、および耐汚染性の点から、重合体（Ｂ）の水酸基価は、１０ｍｇＫＯＨ／ｇ−樹脂以上が好ましく、ゲル化を抑制する点から重合体（Ｂ）の水酸基価は、１００ｍｇＫＯＨ／ｇ−樹脂以下が好ましい。
また、重合体（Ｂ）の水酸基価が上記範囲内であれば、フルオロオレフィン系共重合体（Ａ）との相溶性が向上する。
【００４４】
本発明における重合体（Ｂ）の数平均分子量は、５００〜１００００であることが重要であり、１０００〜５０００が好ましい。数平均分子量がこの範囲にあれば塗膜の機械的強度が向上するとともに、様々な溶剤に溶解しやすく、ゲル化を抑制しやすく、塗料組成物における溶剤（Ｄ）の使用量を低減して塗膜を容易に形成することができる。また、塗料組成物の分離、沈降がないので、塗装作業性が良好となる。さらに、塗膜が均一になるので、塗膜の耐久性、特に、耐水性と耐候性に優れる。
ここで、数平均分子量は、フルオロオレフィン系共重合体（Ａ）の場合の測定と同様に求める。
重合体（Ｂ）の数平均分子量を上記範囲とするには、重合開始剤の添加量や連鎖移動剤の種類、添加量等で調整すればよい。
【００４５】
さらに、塗膜の着色を抑制する点から、重合体（Ｂ）は、ポリブテン、ポリイソブチレン、ポリイソプレン、ポリブタジエン、ポリイソプレンの水素添加物、およびポリブタジエンの水素添加物から選ばれる少なくとも１種の構造を有する重合体が好ましい。塗膜の柔軟性、ヒートサイクル性の点で、水素添加ポリブタジエンがより好ましい。
【００４６】
ポリブタジエンの構造を有し、数平均分子量が５００〜１００００で、水酸基を有する重合体（Ｂ）として、商品名「ＮＩＳＳＯ−ＰＢ  Ｇ−１０００」（数平均分子量１２５０〜１６５０、水酸基価６８〜７８ＫＯＨｍｇ／ｇ）、「ＮＩＳＳＯ−ＰＢ  Ｇ−２０００」（数平均分子量１８００〜２２００、水酸基価３５〜５５ＫＯＨｍｇ／ｇ）、「ＮＩＳＳＯ−ＰＢ  Ｇ−３０００」（数平均分子量２６００〜３２００、水酸基価２７ＫＯＨｍｇ／ｇ以上）、（いずれも、日本曹達（株）製）等の商品名で市販されているものを使用できる。
【００４７】
ポリブタジエンの構造を有し、数平均分子量が５００〜１００００で、水酸基を有し、かつ、分子内の不飽和二重結合部位が水素添加された重合体（Ｂ）として、商品名「ＮＩＳＳＯ−ＰＢ  ＧＩ−１０００」（数平均分子量約１５００、水酸基価７０ＫＯＨｍｇ／ｇ）、「ＮＩＳＳＯ−ＰＢ  ＧＩ−２０００」（数平均分子量訳２１００、水酸基価４０〜５５ＫＯＨｍｇ／ｇ）、「ＮＩＳＳＯ−ＰＢ  ＧＩ−３０００」（数平均分子量約３０００、水酸基価２５〜３５ＫＯＨｍｇ／ｇ）（いずれも、日本曹達（株）製）等の商品名で市販されているものを使用できる。
これらの重合体（Ｂ）は、１種単独で用いてもよく、２種以上を組み合わせて用いてもよい。
【００４８】
本発明における重合体（Ｂ）は柔軟性に優れ、かつ、耐クラック性を有することから、重合体（Ｂ）を含む塗料組成物は、塗料組成物からなる塗膜の下層、例えば、反射基板の反射面等より剥離し難い塗膜を、反射基板表面に形成できる。また、塗膜の柔軟性が向上することで、太陽熱集熱用反射板の反射基板の外面に形成した塗膜は、砂等が衝突してもその衝撃を吸収するので傷付き難い。
【００４９】
本発明の塗料組成物における重合体（Ｂ）の含有量は、塗料組成物の総量に対して、１．０〜２０．０質量％が好ましく、３．０〜１０．０質量％がより好ましい。重合体（Ｂ）の含有量が上記下限値以上であれば、塗膜がより柔軟になり耐衝撃性が向上する。重合体（Ｂ）の含有量が上記上限値以下であれば、相対的にフルオロオレフィン系共重合体（Ａ）の量が増加するため、塗膜の耐候性および下層との密着性が向上する。
【００５０】
本発明の塗料組成物におけるフルオロオレフィン系共重合体（Ａ）と重合体（Ｂ）との質量比（（Ａ）／（Ｂ））は、９９／１〜８０／２０が好ましく、９５／５〜８５／１５がより好ましい。上記質量比（（Ａ）／（Ｂ））が下限値以上であれば、塗膜の耐候性が向上する。上記質量比（（Ａ）／（Ｂ））が上限値以下であれば、塗膜がより柔軟になり耐衝撃性が向上する。
【００５１】
＜３＞硬化剤（Ｃ）
硬化剤（Ｃ）は、イソシアネート系硬化剤、アミノ系硬化剤、オルガノシラン系硬化剤から選ばれる少なくとも１種である。硬化剤（Ｃ）は、フルオロオレフィン系共重合体（Ａ）および重合体（Ｂ）の両方と架橋反応する硬化剤であることが好ましい。硬化剤（Ｃ）は、１種を単独で使用してもよく、２種以上を併用してもよい。
【００５２】
本発明の塗料組成物に含まれるフルオロオレフィン系共重合体（Ａ）の架橋性官能基の種類と、硬化剤（Ｃ）の種類との組み合わせについては、具体的には下記が好ましい。
フルオロオレフィン系共重合体（Ａ）が水酸基を有する場合、硬化剤（Ｃ）としては、イソシアネート系硬化剤、アミノ系硬化剤、オルガノシラン系硬化剤等が好ましい。
フルオロオレフィン系共重合体（Ａ）がカルボキシ基を有する場合、硬化剤（Ｃ）としては、アミノ系硬化剤等が好ましい。
フルオロオレフィン系共重合体（Ａ）が加水分解性シリル基を有する場合、硬化剤（Ｃ）としては、オルガノシラン系硬化剤等が好ましい。
フルオロオレフィン系共重合体（Ａ）がエポキシ基を有する場合、硬化剤（Ｃ）としては、オルガノシラン系硬化剤等が好ましい。
フルオロオレフィン系共重合体（Ａ）がアミノ基を有する場合、硬化剤（Ｃ）としては、オルガノシラン系硬化剤等が好ましい。
フルオロオレフィン系共重合体（Ａ）がイソシアネート基を有する場合、硬化剤（Ｃ）としては、イソシアネート系硬化剤、オルガノシラン系硬化剤等が好ましい。
以下、各硬化剤について説明する。
【００５３】
（３−１）イソシアネート系硬化剤
イソシアネート系硬化剤は、イソシアネート基を有し、イソシアネート基が保護されたブロック化ポリイソシアネート系硬化剤であってもよく、イソシアネート基が保護されていない非ブロック化ポリイソシアネート系硬化剤であってもよい。
【００５４】
イソシアネート基が保護されていない非ブロック化ポリイソシアネート系硬化剤としては、例えば、多価イソシアネート化合物が挙げられる。多価イソシアネート化合物とは、２個以上のイソシアネート基を有する化合物である。
【００５５】
多価イソシアネート化合物としては、例えば、エチレンジイソシアネート、プロピレンジイソシアネート、テトラメチレンジイソシアネート、ヘキサメチレンジイソシアネート、ヘキサメチレントリイソシアネート、リジンジイソシアネート等の脂肪族多価イソシアネート化合物；イソホロンジイソシアネート、ジシクロヘキシルメタンジイソシアネート、ジイソシアネートメチルシクロヘキサン等の脂環族多価イソシアネート化合物；ｍ−キシレンジイソシアネート、ｐ−キシレンジイソシアネート等の無黄変性芳香族イソシアネート化合物等が挙げられる。
【００５６】
非ブロック化ポリイソシアネート系硬化剤としては、多価イソシアネート化合物の変性体も使用できる。
多価イソシアネート化合物の変性体としては、例えば、ウレタン変性体、ウレア変性体、イソシアヌレート変性体、ビューレット変性体、アロファネート変性体、カルボジイミド変性体等が挙げられる。なかでも、イソシアヌレート変性体、ビューレット変性体、ウレタン変性体が好ましく、イソシアヌレート変性体、ビューレット変性体がより好ましい。
【００５７】
非ブロック化ポリイソシアネート系硬化剤としては、上記したものの中でも、ヘキサメチレンジイソシアネート、イソホロンジイソシアネート等の無黄変性の多価イソシアネート化合物、またはそれらのイソシアヌレート変性体もしくはビューレット変性体が好ましい。
【００５８】
イソシアネート基が保護されたブロック化ポリイソシアネート系硬化剤としては、上記多価イソシアネート化合物のイソシアネート基が、加熱等により脱保護できる基で保護された化合物等が挙げられる。例えば、上記多価イソシアネート化合物に、アルコール、カプロラクタム、ＭＥＫオキシム、有機酸エステル等の公知のブロック剤を反応させてイソシアネート基を保護した化合物等が挙げられる。
【００５９】
非ブロック化ポリイソシアネート系硬化剤を使用する場合、該硬化剤の配合は、塗料組成物を塗布する直前に行うことが好ましい。一方、ブロック化ポリイソシアネート硬化剤を使用する場合、硬化剤の配合時期は特に限定されない。
イソシアネート系硬化剤は、１種を単独で使用してもよく、２種以上を併用してもよい。
【００６０】
（３−２）アミノ系硬化剤
アミノ系硬化剤は、２つ以上のアミノ基を有するものを用いる。アミノ系硬化剤としては、例えば、メラミン樹脂、グアナミン樹脂、スルホアミド樹脂、尿素樹脂、アニリン樹脂等が挙げられる。中でも、硬化速度が速いという点で、メラミン樹脂が好ましい。
アミノ系硬化剤は、１種を単独で使用してもよく、２種以上を併用してもよい。アミノ系硬化剤を使用する場合、硬化剤の配合時期は特に限定されない。
【００６１】
（３−３）オルガノシラン系硬化剤
オルガノシラン系硬化剤は、２つ以上のアルコキシ基を有するものを用いる。オルガノシラン系硬化剤としては、下式（１）で表される化合物（以下、「化合物（１）」という。）が好ましい。
（Ｒ１）４−ｋＳｉ（ＯＲ２）ｋ      （１）
（上記式（１）中、Ｒ１およびＲ２は、それぞれ独立に、炭素数１〜１０の１価の炭化水素基、ｋは２〜４の整数を示す。）
【００６２】
Ｒ１の１価の炭化水素基は、置換基を有していてもよい。すなわち、Ｒ１の１価の炭化水素基の水素原子の一部または全部が置換基で置換されていてもよい。該置換基はハロゲン原子が好ましく、フッ素原子がより好ましい。
【００６３】
Ｒ１は、メチル基、エチル基、ヘキシル基、デシル基、フェニル基、トリフルオロプロピル基が好ましい。化合物（１）中にＲ１が複数存在する場合、原料の供給性の点から、複数のＲ１が互いに同じであることが好ましい。ただし、複数のＲ１は互いに異なっていてもよい。
【００６４】
Ｒ２の１価の炭化水素基は、炭素数１〜１０のアルキル基であり、メチル基またはエチル基が好ましく、メチル基が特に好ましい。化合物（１）中にＲ２が複数存在する場合、アルコキシ基の反応性が同じになって塗膜を均一に形成しやすい点から、複数のＲ２が互いに同じであることが好ましい。ただし、複数のＲ２は互いに異なっていてもよい。
化合物（１）におけるｋは２〜４の整数であり、３〜４が好ましい。
【００６５】
化合物（１）の具体例としては、テトラメトキシシラン、テトラエトキシシラン、テトライソプロポキシシラン等の４官能性アルコキシシラン；メチルトリメトキシシラン、メチルトリエトキシシラン、フェニルトリメトキシシラン、フェニルトリエトキシシラン、ヘキシルトリメトキシシラン、ヘキシルトリエトキシシラン、デシルトリメトキシシラン、トリフルオロプロピルトリメトキシシラン等の３官能性アルコキシシラン；ジメチルジメトキシシラン、ジフェニルジメトキシシラン、ジメチルジエトキシシラン、ジフェニルジエトキシシラン等の２官能性アルコキシシラン等が挙げられる。なかでも、硬化速度、および得られる塗膜の物性の点から、テトラメトキシシラン、テトラエトキシシラン、メチルトリメトキシシラン、メチルトリエトキシシラン、フェニルトリメトキシシランが好ましい。
オルガノシラン系硬剤は、１種を単独で使用してもよく、２種以上を併用してもよい。オルガノシラン系硬化剤を使用する場合、硬化剤の配合時期は特に限定されない。
【００６６】
上記化合物（１）は、部分的に加水分解されて縮合した部分加水分解縮合物として使用してもよい。該部分加水分解縮合物は、上記化合物（１）を、分子中に２以上の加水分解性基（−ＯＲ２基）が残るように、部分的に加水分解して縮合することで得られる化合物である。該部分加水分解縮合物の全体構造は明らかではないが、−Ｓｉ−Ｏ−結合からなる骨格とアルコキシ基からなるポリ珪酸エステルであって、その骨格は、直鎖状であってもよく、分岐鎖状であってもよく、環状構造であってもよい。なお、上記Ｒ２としては、メチル基、エチル基、プロピル基等が挙げられる。
【００６７】
上記化合物（１）の部分加水分解縮合物は、縮合度が低いほど好ましい。部分加水分解縮合物の縮合度が低いほど、フルオロオレフィン系共重合体（Ａ）との相溶性が向上する。また、形成される塗膜と該塗膜が形成される反射基板の反射面の熱膨張係数がより近くなり、熱による膨張、収縮に起因する、塗膜の反射基板表面からの剥離が起き難くなる。
【００６８】
上記化合物（１）の部分加水分解縮合物を製造する方法は、特に限定されず、公知の部分加水分解縮合物の製造方法を採用できる。例えば、上記化合物（１）に、水、酸、および溶剤の少なくとも１種を加え、部分的に加水分解縮合させる方法が挙げられる。
【００６９】
上記化合物（１）の部分加水分解縮合物としては、縮合度、構造、アルコキシ基の種類が異なるものが市販されており、例えば、商品名「ＫＲ−５００」、「ＫＲ−５１０」、「ＫＲ−２１３」（以上、信越化学工業（株）製）、商品名「ＭＫＣシリケートＭＳ５１」、「ＭＫＣシリケートＭＳ５６」（以上、三菱化学（株）製）、商品名「Ｍシリケート５１」、「エチルシリケート４０」、「エチルシリケート４５」（以上、多摩化学工業（株）製）等の有効シリカ分が２８〜７０質量％程度である縮合物、または、該縮合物をエタノールもしくはイソプロパノールに溶解した商品名「ＨＡＳ−１」、「ＨＡＳ−６」、「ＨＡＳ−１０」（以上、コルコート（株）製）等が挙げられる。
【００７０】
上記「有効シリカ分」とは、製品中に含まれるポリアルキルシリケートを１００質量％としたときの、ＳｉＯ２換算としてのシリカの含有量（質量割合）を示す値である。
上記化合物（１）の部分加水分解縮合物は、１種を単独で使用してもよく、２種以上を併用してもよい。
【００７１】
本発明の塗料組成物における硬化剤（Ｃ）の含有量は、フルオロオレフィン系共重合体（Ａ）と重合体（Ｂ）の合計１００質量部に対して、５〜１５０質量部が好ましく、１０〜１００質量部がより好ましい。硬化剤（Ｃ）の含有量が上記下限値以上であれば、フルオロオレフィン系共重合体（Ａ）と重合体（Ｂ）を充分に架橋しやすい。硬化剤（Ｃ）の含有量が上記上限値以下であれば、未反応の硬化剤（Ｃ）が塗膜に残留し、塗膜の性能に影響することを抑制しやすい。
【００７２】
＜４＞溶剤（Ｄ）
本発明の塗料組成物に用いる溶剤（Ｄ）は、特に限定されず、キシレン、トルエン等の芳香族化合物；メチルエチルケトン、メチルイソブチルケトン等のケトン化合物；酢酸ブチル、酢酸アミル等の酢酸エステル類；プロピレングリコールモノメチルエーテル等のプロピレングリコールアルキルエーテル類等が挙げられる。
溶剤（Ｄ）は、上記重合体（Ｂ）を溶解するものが好ましい。重合体（Ｂ）の数平均分子量が特定の範囲とすることで、上記例示した溶剤（Ｄ）に重合体（Ｂ）は溶解する。
溶剤（Ｄ）は、１種を単独で使用してもよく、２種以上を併用してもよい。
【００７３】
本発明の塗料組成物における溶剤（Ｄ）の含有量は、塗料組成物の総量に対して、５．０〜８０．０質量％が好ましく、１０．０〜６０．０質量％がより好ましい。溶剤（Ｄ）の含有量が上記下限値以上であれば、塗料組成物の粘度がより高くなり、塗布作業が容易になる。溶剤（Ｄ）の含有量が上記上限値以下であれば、溶剤（Ｄ）を除去して塗膜を形成するのが容易になる。
【００７４】
＜５＞顔料（Ｅ）
本発明の塗料組成物は、所望の物性（例えば、反射面の防錆性、または、下地（反射面等の下層）に到達するＵＶ光の遮断性）を有するために、顔料（Ｅ）を含有することが好ましい。
本発明の塗料組成物における顔料（Ｅ）としては、防錆顔料、着色顔料および体質顔料からなる群から選ばれる１種以上の顔料が好ましい。
【００７５】
防錆顔料は、反射面の腐食や変質を防止するための顔料である。環境への負荷が少ない無鉛防錆顔料が好ましい。無鉛防錆顔料としては、シアナミド亜鉛、酸化亜鉛、リン酸亜鉛、リン酸カルシウムマグネシウム、モリブデン酸亜鉛、ホウ酸バリウム、シアナミド亜鉛カルシウム等が挙げられる。
【００７６】
着色顔料は、塗膜を着色するための顔料である。着色顔料としては、酸化チタン、カーボンブラック、酸化鉄、フタロシアニンブルー、フタロシアニングリーン、キナクリドン、イソインドリノン、ベンズイミダゾロン、ジオキサジン等が挙げられる。
【００７７】
体質顔料は、塗膜の硬度を向上させ、かつ、塗膜の厚みを増すための顔料である。体質顔料としては、タルク、硫酸バリウム、マイカ、炭酸カルシウム等が挙げられる。
【００７８】
顔料の含有量は、使用時の塗料組成物の固形分の総量に対して、５０〜５００質量％が好ましく、１００〜４００質量％がより好ましい。顔料の含有量が上記下限値以上であれば、顔料の機能が得られやすい。顔料の含有量が上記上限値以下であれば、硬化した塗膜が砂等の衝撃で割れたり傷付いたりし難くなり、かつ、経時での塗膜剥離が発生しにくい。
【００７９】
＜６＞硬化触媒
本発明の塗料組成物には、硬化反応を促進し、硬化物である塗膜に良好な化学性能および物理性能を付与させる目的で、硬化触媒を含有させることが好ましい。特に、低温において短時間で硬化させる場合には、硬化触媒を含有させることが好ましい。硬化触媒としては、例えば、オクチル酸錫、トリブチル錫ジラウレート、ジブチル錫ジラウレート等の錫触媒が好ましい。
硬化触媒は、１種を単独で使用してもよく、２種以上を併用してもよい。
【００８０】
硬化触媒の含有量は、使用時の塗料組成物の固形分の総量に対して、０．００００１〜１０質量％が好ましい。硬化触媒の含有量が０．００００１質量％以上であれば、触媒効果が充分に得られやすい。硬化触媒の含有量が１０質量％以下であれば、残存する硬化触媒が塗膜に影響することがなく、耐熱性および耐水性が向上する。
【００８１】
＜７＞他の成分
また、本発明の塗料用組成物には、目的に応じて、添加剤を適宜配合してもよい。
添加剤としては、塗膜の密着性向上のためのシランカップリング剤；ヒンダードアミン系光安定剤等の光安定剤；ベンゾフェノン系化合物、ベンゾトリアゾール系化合物、トリアジン系化合物、シアノアクリレート系化合物等の有機系の紫外線吸収剤；酸化亜鉛、酸化セリウム等の無機系の紫外線吸収剤；超微粉合成シリカ等のつや消し剤；ノニオン系、カチオン系、またはアニオン系の界面活性剤；レベリング剤；充填剤；熱安定剤；増粘剤；分散剤；帯電防止剤等が挙げられる。
【００８２】
＜太陽熱集熱用反射板の表面塗布用塗料組成物の調製方法＞
本発明の塗料組成物は、上記した各成分、具体的には架橋性官能基を有するフルオロオレフィン系共重合体（Ａ）と、重合体（Ｂ）と、硬化剤（Ｃ）と、溶剤（Ｄ）と、必要により、顔料（Ｅ）と、硬化触媒と、その他の成分等と、を混合することで調製可能である。
配合量は上記の好ましい範囲内とすればよい。
配合順序は特に制限されないが、硬化剤（Ｃ）がブロック化ポリイソシアネート硬化剤以外の場合は、塗料組成物を塗布する直前に硬化剤（Ｃ）を配合することが好ましい。
なお、本発明の塗料組成物が顔料（Ｅ）を含む場合、分散機器等による顔料分散を行うことが好ましい。
【００８３】
＜太陽熱集熱用反射板の製造方法＞
本発明における太陽熱集熱用反射板は、太陽熱を集めて熱エネルギーとして利用する太陽熱集熱システムにおける太陽光を反射する反射板であり、反射基材と反射面とを有する反射基板の表面に、本発明の塗料組成物を用いて塗膜を形成することで得られる。
太陽集熱用反射板は、下記のように製造できる。
【００８４】
本発明の太陽熱集熱用反射板の製造方法は、反射基材と反射面とを有する反射基板の表面に、本発明の塗料組成物を塗布して塗布層を形成した後、塗布層中の上記溶剤（Ｄ）を除去し、上記硬化剤（Ｃ）により塗布層を硬化させて塗膜を形成させる。
【００８５】
反射基板とは、太陽熱集熱用反射板の本体をなす部分である。本発明における反射基板は、反射基材と反射面とを有した構造で、太陽光を反射する性能を有している基板であれば特に制限されない。
なお、ここで本発明の製造方法における塗料組成物を塗布する「反射基板の表面」とは、本発明の塗料組成物を塗布する前の反射基板の最表面層のことである。反射基板の表面は、反射基板を構成する態様によって異なる。主に、反射面となる反射層や鏡面仕上げ面等が挙げられる。反射面以外の最表面層として具体的には、後述する裏止塗膜が挙げられる。この場合にも、本発明の塗料組成物から形成される塗膜は、反射基板の表面（本発明における塗膜の下層）との密着性に優れている。
【００８６】
また、「反射基板の表面」とは、反射基板の太陽光入射面、太陽光入射面と反対側の面、および側面の少なくとも１つの面である。本発明の製造方法では、太陽熱集熱用反射板における反射基板の太陽光入射面の反対側に塗膜を形成してもよく、反射基板の側面に塗膜を形成してもよく、反射基板の太陽光入射面側に塗膜を形成してもよい。
本発明の製造方法においては、反射基板の太陽光入射面、その反対側の面および側面の少なくとも一方に、本発明の塗料組成物により塗膜を形成することが好ましい。
【００８７】
反射基板を構成する反射基材の材質としては、例えばガラス、金属、樹脂およびこれらの複合物等が挙げられる。また、反射基材の形状としては、板状やフィルム状等が挙げられる。
【００８８】
反射基板は、反射基材上に反射面を有している。反射面としては、上記反射基材の一方の面を鏡面仕上げして得られる鏡面仕上げ面、または上記反射基材の一方の面に、金属および金属酸化物の少なくとも一方から形成される反射層等が挙げられる。反射基板は、上記反射面により、太陽光を反射する性能が付与される。
【００８９】
反射基板としては、具体的には、下記構成が挙げられる。
反射基板（Ｉ）：反射基材としてのガラス基材と、該ガラス基材の一方の面に、反射面としての、金属および金属酸化物の少なくとも一方からなる反射層と、を有する反射基板、
反射基板（II）：反射基材としての金属基材と、該金属基材の一方の面を鏡面仕上げして得られる、反射面としての鏡面仕上げ面と、を有する反射基板、
反射基板（III）：反射基材としての金属基材と、該金属基材の一方の面に、反射面としての、金属および金属酸化物の少なくとも一方からなる反射層と、を有する反射基板。
【００９０】
本発明の太陽熱集熱用反射板の製造方法は、本発明の塗料組成物を塗布する反射基板の種類によって、例えば下記方法が挙げられる。なお、下記方法は、反射基板の種類に関係なく、同じように適用可能である。
本発明における太陽熱集熱用反射板は、上記反射基板の表面に、本発明の塗料組成物を塗布して塗布層を形成した後、溶剤（Ｄ）を除去し、硬化剤（Ｃ）により塗布層を硬化させて塗膜を形成する方法で製造できる。
【００９１】
以下、反射基板の違いによる各製造方法について説明する。
（製造方法（α）：反射基板（Ｉ）の場合）
製造方法（α）における反射基板（Ｉ）は、反射基材としてのガラス基材と、該ガラス基材の一方の面に、反射面としての、金属および金属酸化物の少なくとも一方からなる反射層と、を有する反射基板である。
反射基板（Ｉ）の太陽光入射面とは、ガラス基材側の面である。また、太陽光入射面と反対側の面とは、反射層側の面である。
【００９２】
反射基板（Ｉ）のガラス基材としては、鏡用の公知のガラスが使用でき、例えば、ソーダライムガラス等が挙げられる。ガラス基材の厚みは、０．５〜１０ｍｍが好ましい。ガラス基材を曲げることがあるので、厚みは薄い方が好ましい。また、質量の点でも薄い方が好ましい。ただ、強度の問題で薄くするには限界がある。
【００９３】
反射基板（Ｉ）における金属および金属酸化物の少なくとも一方からなる反射層（以下、「反射層（Ｉ）」という。）は、太陽光を反射する層である。反射層（Ｉ）を形成する金属、金属酸化物は、反射層とした時に高い反射率を確保できるものであれは特に限定されない。
【００９４】
反射層（Ｉ）が金属からなる場合、該金属としては、チタン、モリブデン、マンガン、アルミニウム、銀、銅、金およびニッケルからなる群から選ばれる少なくとも１種の元素を含有することが好ましく、特に銀を含有することが好ましい。その場合の反射層（Ｉ）における銀の含有量は、６０質量％以上が好ましく、１００質量％が特に好ましい。
【００９５】
反射層（Ｉ）が金属酸化物からなる場合、該金属酸化物は１種でもよく、２種以上を組み合わせて用いてもよい。反射層（Ｉ）を形成する金属酸化物としては、酸化チタンが好ましい。
また、反射層（Ｉ）は、金属と金属酸化物が組み合わされた層であってもよい。
反射層（Ｉ）の厚みは、反射率が低下しにくい点から、３００〜１５００ｍｇ／ｍ２が好ましい。
【００９６】
反射基板（Ｉ）は、ガラス基材の一方の面に、スパッタリング、または銀鏡反応等の化学反応を利用する方法等の公知の方法で反射層（Ｉ）を設けることにより製造できる。
反射層（Ｉ）は、１層でもよく、２層以上であってもよい。
【００９７】
以下、製造方法（α）の一例を図１〜３に基づいて説明する。
本実施形態では、図１に例示した反射基板（Ｉ）１１の表面に塗膜を形成する。反射基板（Ｉ）１１は、ガラス基材１１ａと、該ガラス基材１１ａの一方の面に形成された反射層（Ｉ）１１ｂとからなる。
本実施形態の製造方法では、図２に示すように、反射基板（Ｉ）１１の反射層（Ｉ）１１ｂ側に、本発明の塗料組成物を塗布して塗布層１２Ａを形成する。
【００９８】
塗料組成物の塗布方法としては、刷毛、ローラ、スプレー、フローコータ、アプリケータ等を使用する方法が挙げられる。塗料組成物の塗布量は、目的とする乾燥膜厚に応じて適宜選定すればよい。
【００９９】
次いで、形成した塗布層１２Ａから、溶剤（Ｄ）を除去し、塗布層を硬化させて塗膜１２を形成する。溶剤（Ｄ）を除去する方法としては、加熱、減圧等により溶剤（Ｄ）を揮発させる方法が好ましい。
【０１００】
溶剤（Ｄ）を除去する際の温度は、溶剤（Ｄ）の種類にもよるが、常温〜２５０℃が好ましく、常温〜２００℃がより好ましい。上記温度が下限値以上であれば、溶剤（Ｄ）が除去されやすく、溶剤除去工程中で硬化剤（Ｃ）による硬化（架橋）反応も進行しやすくなる。なお、上記温度が上限値以下であれば、塗膜１２に発泡跡が生じにくい。
なお、溶剤除去工程中に硬化（架橋）反応が十分に進まない場合は、溶剤除去工程の後に硬化（架橋）反応をさらに行うことが好ましい。
【０１０１】
ガラス基板（Ｉ）１１ａ上に反射層（Ｉ）１１ｂを形成し、その製造ライン上で続けて塗膜１２を形成する場合、本発明の塗料組成物における硬化剤（Ｃ）としては、ブロック化ポリイソシアネート系硬化剤を使用することが好ましい。つまり、硬化剤（Ｃ）を予め配合した状態の１液型の塗料組成物を使用することが好ましい。この場合、溶剤（Ｄ）の除去と、保護されたイソシアネート基の脱保護とを加熱等により同時に行ってもよく、溶剤（Ｄ）を除去した後に加熱等により保護されたイソシアネート基の脱保護を行ってもよい。
なお、硬化剤（Ｃ）として非ブロック化イソシアネート系硬化剤を使用する場合は、製造ラインから反射基板を一旦取り出して、塗料組成物を塗布することが好ましい。
【０１０２】
非ブロック化ポリイソシアネート系硬化剤を使用する場合等、溶剤（Ｄ）を除去する際に、硬化剤（Ｃ）のイソシアネート基が保護されていなければ、溶剤（Ｄ）が除去されるにつれて、フルオロオレフィン系共重合体中の架橋性基や共重合体（Ｂ）の水酸基と硬化剤（Ｃ）の架橋性反応基（イソシアネート基、アミノ基、アルコキシ基等）の濃度が高くなり、硬化（架橋）反応が進行しやすくなる。アミノ系硬化剤、オルガノシラン系硬化剤を使用する場合も同様の傾向がある。
形成する塗膜１２の膜厚は、反射面や下地（反射面等の下層）の保護効果が得られやすいことから、０．５〜１００μｍが好ましい。
【０１０３】
次いで、図３に示すように、反射基板（Ｉ）１１の側面１１ｃに、本発明の塗料組成物を塗布して塗布層１３Ａを形成する。
塗料組成物の塗布方法としては、反射基板（Ｉ）１１の側面１１ｃに均一に塗布しやすい点から、刷毛、スプレー等を使用して手作業で塗布する方法が好ましい。塗料組成物の塗布量は、目的とする乾燥膜厚に応じて適宜選定すればよい。
【０１０４】
その後、塗膜１２の形成と同様にして、形成した塗布層１３Ａから溶剤（Ｄ）を除去し、上記塗布層を硬化させて塗膜１３を形成し、太陽熱集熱用反射板１０を得る。
形成する塗膜１３の膜厚は、側面から水分や湿気が浸入し、塗膜が剥離することを抑制する点から０．５〜１００μｍが好ましい。
【０１０５】
以上説明した製造方法によれば、反射基板の反射面上および側面上に、耐候性および耐衝撃性に優れ、かつ温度差が大きい使用条件下でも下層から剥離しにくい塗膜を有する太陽熱集熱用反射板が得られる。また、本発明の製造方法により得られる太陽熱集熱用反射板の塗膜は、耐汚染性にも優れている。
【０１０６】
なお、製造方法（α）においては、上記工程に従って、反射基板（Ｉ）の側面も本発明の塗料組成物を塗布することが好ましい。ただし、別の手段によって側面の耐水性等が確保されている場合には、側面への塗布は必要ない場合がある。
【０１０７】
（製造方法（β）：反射基板（II）の場合）
製造方法（β）における反射基板（II）は、反射基材としての金属基材と、該金属基材の一方の面を鏡面仕上げして得られる、反射面としての鏡面仕上げ面と、を有する反射基板である。反射基板（II）の太陽光入射面とは、鏡面仕上げ面側である。反射基板（II）は、ガラス基材を用いる反射基板（Ｉ）に比べて、破損のおそれが少ない点、軽量化が容易で設置費用を削減できる点、曲げ等の加工が容易である点で有利である。
反射基板（II）の厚みは、加工しやすい点から０．１〜１０ｍｍが好ましく、０．５〜５ｍｍがより好ましい。
【０１０８】
反射基板（II）における金属基材としては、アルミニウム、アルミニウム合金およびステンレスからなる群から選ばれる少なくとも１種からなる基材が好ましい。なかでも、アルミニウムまたはアルミニウム合金からなる金属基材が特に好ましい。
【０１０９】
上記鏡面仕上げは、例えば物理的な研磨が一般的だが、化学的または電気的研磨方法によって行うことができる。このとき、研磨後の反射基板（II）の鏡面仕上げ面の表面粗さＲａは、０．３μｍ以下、さらには０．１μｍ以下であることが好ましい。
【０１１０】
製造方法（β）は、反射基板（Ｉ）の代わりに反射基板（II）を使用する以外は、上記製造方法（α）と同様に行える。つまり、反射基板（II）への塗料組成物の塗布、塗布層からの溶剤（Ｄ）の除去は、製造方法（α）と同様にして行える。
【０１１１】
なお、製造方法（β）においては、反射基板（II）の側面も本発明の塗料組成物を塗布することが好ましい。ただし、別の手段によって側面の耐水性等が確保されている場合には、側面への塗布は必要ない場合がある。
【０１１２】
（製造方法（γ）：反射基板（III）の場合）
製造方法（γ）における反射基板（III）は、反射基材としての金属基材と、該金属基材の一方の面に、反射面としての、金属および金属酸化物の少なくとも一方からなる反射層（以下、「反射層（III）」という。）と、を有する反射基板である。反射基板（III）の太陽光入射面とは、反射層（III）側の面である。
【０１１３】
反射基板（III）は、反射基板（II）と同様、ガラス基材を用いた反射基板（Ｉ）に比べて、破損のおそれが少ない点、軽量化が容易で設置費用を削減できる点、曲げ等の加工が容易である点で有利である。
反射基板（III）の厚みは、０．１〜１０ｍｍが好ましく、０．５〜５ｍｍがより好ましい。
【０１１４】
反射基板（III）における金属基材としては、反射基板（II）で用いられる金属基材と同様のものが挙げられ、アルミニウム、アルミニウム合金およびステンレスからなる群から選ばれる少なくとも１種からなる金属基材が好ましい。なかでも、アルミニウムまたはアルミニウム合金からなる金属基材が特に好ましい。
反射層（III）を形成する金属、金属酸化物は、反射層とした時に高い反射率を確保できるものであれは特に限定されない。
【０１１５】
反射層（III）が金属からなる場合、該金属は、反射基板（Ｉ）で用いられる金属と同様のものが挙げられ、チタン、モリブデン、マンガン、アルミニウム、銀、銅、金およびニッケルからなる群から選ばれる少なくとも１種の元素を含有することが好ましい。反射層（III）を形成する金属は、１種でもよく、２種以上の合金であってもよい。
【０１１６】
また、反射層（III）が金属酸化物からなる場合、反射基板（Ｉ）で用いられる金属酸化物と同様のものが挙げられる。該金属酸化物は１種でもよく、２種以上を組み合わせて用いてもよい。反射層（III）を形成する金属酸化物としては、酸化チタンが好ましい。
【０１１７】
反射層（III）は、リン酸塩処理、陽極酸化処理、真空蒸着処理等により形成でき、その厚さは、例えば５〜１５００ｎｍとすることができる。反射層（III）は、１層であってもよく、２層以上であってもよい。
【０１１８】
製造方法（γ）は、反射基板（Ｉ）の代わりに反射基板（III）を使用する以外は、製造方法（α）と同様に行える。つまり、反射基板（III）への塗料組成物の塗布、塗布層からの溶剤（Ｄ）の除去は、上記製造方法（α）と同様にして行える。
【０１１９】
なお、製造方法（γ）においては、反射基板（III）の側面も本発明の塗料組成物を塗布することが好ましい。ただし、別の手段によって側面の耐水性等が確保されている場合には、側面への塗布は必要ない場合がある。
【０１２０】
以上説明した本発明の太陽熱集熱用反射板の製造方法によれば、優れた耐候性および耐衝撃性を有し、かつ下層との密着性に優れ剥離し難い塗膜を反射基板の表面に形成された太陽熱集熱用反射板が得られる。
【０１２１】
なお、本発明の製造方法は、前述した方法には限定されない。例えば、反射基板の太陽光入射面の反対側の面のみに本発明の塗料組成物による塗膜を形成してもよく、反射基板の側面上のみに本発明の塗料組成物による塗膜を形成してもよい。反射基板の側面上のみに本発明の塗料組成物による塗膜を形成する場合、反射基板の太陽光入射面の反対側の面には公知の塗膜を形成することが好ましい。
上記公知の塗膜としては、樹脂成分、顔料および溶剤を必須成分として含み、必要に応じて硬化剤、硬化触媒、レオロジーコントロール剤等の他の成分を含む溶剤系の塗料組成物からなる塗膜が挙げられる。上記樹脂成分としては、アクリル樹脂、ポリエステル樹脂、ポリウレタン樹脂、アルキッド樹脂、エポキシ樹脂、ポリエーテル樹脂等が挙げられる。より具体的には、鉛を含まない変性エポキシ樹脂系塗料用主剤（商品名「ＳＭ  ＣＯＡＴ  ＤＦ  ＬＥＡＤ  ＦＲＥＥ」、大日本塗料（株）製）と、変性エポキシ樹脂系塗料用硬化剤（商品名「ＳＭ  ＣＯＡＴ  ＤＦ  硬化剤」、大日本塗料（株）製）と、からなる塗料から得られる塗膜が挙げられる。
また、反射基板の太陽光入射面側に本発明の塗料組成物による塗膜を形成してもよい。
【０１２２】
反射基板（Ｉ）の反射層（Ｉ）側に本発明の塗料組成物による塗膜を形成する場合、該塗膜と反射層（Ｉ）との間に、屋内で使用される鏡の裏面に設けられる公知の塗膜（裏止塗膜や銅保護層）を形成してもよい。裏止塗膜が形成される場合は、本発明の塗料組成物が塗布される反射基板の表面は、裏止塗膜となる。
裏止塗膜としては、上記の公知の塗膜と同じものが挙げられる。
【０１２３】
また、本発明の塗料組成物は、金属基材と、該金属基材に鏡面仕上げして得られる鏡面仕上げ面と、該鏡面仕上げ面の上にさらに反射層（以下、「反射層（IV）」という。）を設けた反射基板（以下、「反射基板（IV）」という。）にも使用できる。反射基板（IV）における鏡面仕上げ面は、反射基板（II）における鏡面仕上げ面と同様である。反射層（IV）は、反射基板（III）の反射層（III）と同じものが挙げられる。
【実施例】
【０１２４】
以下、実施例を示して本発明を詳細に説明する。ただし、本発明は以下の記載によっては限定されない。
【０１２５】
（実施例１）
＜フルオロオレフィン系共重合体（Ａ）の製造＞
内容積２５００ｍＬの撹拌機付きステンレス鋼製耐圧反応器に、キシレンの５９０ｇと、エタノールの１７０ｇと、４−ヒドロキシブチルビニルエーテル（ＨＢＶＥ）の１２９ｇと、エチルビニルエーテル（ＥＶＥ）の２０６ｇと、シクロヘキシルビニルエーテル（ＣＨＶＥ）の２０８ｇと、炭酸カルシウムの１１ｇと、パーブチルパーピバレート（ＰＢＰＶ）の３．５ｇとを仕込み、窒素による脱気により液中の溶存酸素を除去した。
【０１２６】
次に、フルオロオレフィンであるクロロトリフルオロエチレン（ＣＴＦＥ）の６６０ｇを導入して徐々に昇温し、温度６５℃に維持しながら反応を続けた。１０時間反応させた後、反応器を水冷して反応を停止した。該反応液を室温まで冷却した後、未反応モノマーをパージし、得られた反応液を珪藻土で濾過して固形物を除去した。次に、キシレンの一部とエタノールを減圧留去により除去し、フルオロオレフィン系共重合体（「Ａ１」とする）のキシレン溶液（不揮発分６０％）を得た。得られたフルオロオレフィン系共重合体Ａ１は、ＣＴＦＥ／ＥＶＥ／ＣＨＶＥ／ＨＢＶＥ＝５０／２５／１５／１０（モル比）であり、フルオロオレフィンに基づく繰り返し単位割合は、５０モル％であり、数平均分子量は２００００であった。
【０１２７】
＜太陽熱集熱用反射板の表面塗布用塗料組成物の製造＞
フルオロオレフィン系共重合体（Ａ）としての、上記＜フルオロオレフィン系共重合体（Ａ）の製造例＞で得られたフルオロオレフィン系共重合体（Ａ１）のキシレン溶液（不揮発分６０％）の６０．０ｇに、顔料（Ｅ）としての酸化チタン（堺化学工業（株）製、商品名「Ｄ−９１８」）の２２．０ｇ、キシレンの１４．５ｇ、酢酸ブチルの５．０ｇ、重合体（Ｂ）としての水素添加型ポリブタジエングリコール「ＮＩＳＳＯ−ＢＰ  ＧＩ−１０００」（日本曹達（株）製、水酸基価７０ｍｇＫＯＨ／ｇ−樹脂、数平均分子量１５００）の３．５ｇを加え、さらに、直径１ｍｍのガラスビーズの１０５．０ｇを加えて、ペイントシェーカーで２時間撹拌した。撹拌後、濾過を行ってガラスビーズを取り除き、顔料組成物を得た。
【０１２８】
次に、上記顔料組成物に、非ブロック化ポリイソシアネート系硬化剤であるポリイソシアネート樹脂（日本ポリウレタン工業（株）製、商品名「コロネートＨＸ」、ヘキサメチレンジイソシアネートの無黄変性の多価イソシアネート化合物）の６．６ｇと、硬化触媒であるジブチルチンジラウレート（キシレンで４〜１０倍に希釈して３ｇとしたもの）の０．１ｇとをさらに加えて混合し、太陽熱集熱用反射板の表面塗布用塗料組成物（ｉ）を得た。
【０１２９】
＜太陽熱集熱用反射板の表面塗布用塗料組成物（ｉ）の評価＞
（塗膜の反り試験）
ＪＩＳ  Ｋ  ６９１１に準拠し、上記で得られた太陽熱集熱用反射板の表面塗布用塗料組成物（ｉ）から形成される塗膜の反り試験を実施した。
すなわち、ポリイミドフィルム（宇部興産（株）製、「ユーピレックス商品名−Ｓ」、膜厚１２５μｍ）の表面に、上記で得られた塗料組成物（ｉ）を膜厚が３５〜４５μｍとなるように塗布して塗布層を形成し、２００℃のオーブンで２０分間、加熱硬化した。その後、オーブンから該フィルムを取り出し、室温まで急冷した。このようにして得られたフィルムの反りの高さを測定することで、太陽熱集熱用反射板の表面塗布用塗料組成物（ｉ）から形成される塗膜の反り（硬化収縮度合い）を測定した。なお、以下の基準に従って評価した。結果を表１に示す。
「○」：反りの高さ：１ｍｍ未満。
「△」：反りの高さ：１ｍｍ以上、５ｍｍ未満。
「×」：５ｍｍ以上。
【０１３０】
（塗膜の折り曲げ試験）
上記＜太陽熱集熱用反射板の表面塗布用塗料組成物（ｉ）の評価＞の際に得られた、表面に塗膜が形成されたフィルムを１８０°に折り曲げ、室温で３分間そのままの状態で静置した。その後、以下の基準に従って、塗膜の折り曲げ性を評価した。結果を表１に示す。
「○」：塗膜に割れ、損傷等が確認されなかった。
「×」：塗膜に割れ、損傷等が確認された。
【０１３１】
（比較例１）
＜太陽熱集熱用反射板の表面塗布用塗料組成物の製造＞
実施例１で得られたフルオロオレフィン系共重合体（Ａ１）のキシレン溶液（不揮発分６０％）の６０．０ｇに、顔料（Ｅ）としての酸化チタン（堺化学工業（株）製、商品名「Ｄ−９１８」）の２２．０ｇ、キシレンの１４．５ｇ、酢酸ブチルの５．０ｇを加え、さらに、直径１ｍｍのガラスビーズの１０５．０ｇを加えて、ペイントシェーカーで２時間撹拌した。撹拌後、濾過を行ってガラスビーズを取り除き、顔料組成物を得た。
【０１３２】
次に、該顔料組成物に、非ブロック化ポリイソシアネート系硬化剤であるポリイソシアネート樹脂（上記「コロネートＨＸ」）の６．６ｇと、硬化触媒であるジブチルチンジラウレート（キシレンで４〜１０倍に希釈して３ｇとしたもの）の０．１ｇとをさらに加えて混合し、太陽熱集熱用反射板の表面塗布用塗料組成物（ii）を得た。
【０１３３】
＜太陽熱集熱用反射板の表面塗布用塗料組成物（ii）の評価＞
（塗膜の反り試験）
実施例１と同様に、太陽熱集熱用反射板の表面塗布用塗料組成物（ii）から形成される塗膜の反り（硬化収縮度合い）を測定した。結果を表１に示す。
【０１３４】
（塗膜の折り曲げ試験）
実施例１と同様に、太陽熱集熱用反射板の表面塗布用塗料組成物（ii）から形成される塗膜の折り曲げ性を評価した。結果を表１に示す。
【０１３５】
【表１】
2013023604.tif 000003
【０１３６】
折り曲げ試験で、割れ、損傷がない実施例１の表面塗布用塗料組成物は、塗膜が剥離しにくい特性を有することを意味する。
【０１３７】
（実施例２）
＜太陽熱集熱用反射基板の製造＞
ガラス基材の片面に、厚みが７５０ｍｇ／ｍ２になるように銀メッキ処理を施して銀膜の反射層を形成し、さらに、銀膜（反射層）上に、厚みが８０ｍｇ／ｍ２になるように銅メッキ処理を施して、銅保護層を形成した。
【０１３８】
次に、この銅保護層上に、鉛を含まないミラー用裏止塗料（大日本塗料（株）製、商品名「ＳＭ  ＣＯＡＴ  ＤＦ」を、乾燥塗膜の膜厚が６０μｍとなるように塗布し、１７０℃のオーブンで５分間乾燥硬化させることにより裏止塗膜を形成して、裏止塗膜付の太陽熱集熱用反射基板を得た。
【０１３９】
＜太陽熱集熱用反射板の製造およびその評価＞
上記太陽熱集熱用反射基板の裏止塗膜上に、実施例１で得られた塗料組成物（ｉ）を、乾燥塗膜の膜厚が３０μｍとなるように塗布して塗布層を形成し、２５℃の恒温室中で、１週間養生させ、塗膜を形成し、太陽熱集熱用反射板（以下、「試験反射板−Ｉ」ともいう）を得た。
得られた試験反射板−Ｉについて、促進耐候性、暴露試験を下記のようにして評価した。
【０１４０】
［評価方法］
（促進耐候性）
サンシャインウェザーメーター（スガ試験機（株）製）を用いて、促進耐候性評価を実施し、試験反射板−Ｉに対して５０００時間暴露後と初期とを比較して耐候性を評価した。評価は、以下の基準に従って促進耐候性を評価した。結果を表２に示す。
「○」：光沢保持率が８０％以上であった。
「×」：光沢保持率が８０％未満であった。
【０１４１】
（暴露試験：光沢保持率特性）
沖縄県那覇市の屋外に試験反射板−Ｉを設置し、設置直前と、１年後における塗膜表面の光沢を、ＰＧ−１Ｍ（光沢計：日本電色工業（株）製）を用いて測定した。設置直前の光沢の値を１００％としたときの、１年後の光沢の値の割合を光沢保持率（単位：％）として算出し、以下の基準に従って耐候性（光沢保持率特性）を評価した。結果を表２に示す。
「○」：光沢保持率が８０％以上であった。
「×」：光沢保持率が８０％未満であった。
【０１４２】
（比較例２）
＜太陽熱集熱用反射板の製造およびその評価＞
実施例２で得られた太陽熱集熱用反射基板の裏止塗膜上に、比較例１で得られた塗料組成物（ii）を、乾燥塗膜の膜厚が３０μｍとなるように塗布して塗布層を形成し、２５℃の恒温室中で、１週間養生させ、塗膜を形成し、太陽熱集熱用反射板（以下、「試験反射板−II」ともいう）を得た。
得られた試験反射板−IIについて、実施例２と同様に促進耐候性、暴露試験（光沢保持率特性）を評価した。結果を表２に示す。
実施例２は、比較例２と比較し、促進試験＆暴露試験後の塗膜の光沢に差はないが、促進試験＆暴露試験後の下層との密着性に優れていた。
【０１４３】
【表２】
2013023604.tif 000004
【産業上の利用可能性】
【０１４４】
本発明によれば、優れた耐候性および耐衝撃性を有し、かつ耐クラック性に優れ、塗膜の下層（反射層または鏡面仕上げ面等の反射面等）より剥離し難いことで、反射面の傷等の不具合による反射率の低下を抑制する塗膜を反射基板の表面に形成できる太陽熱集熱用反射板の表面塗布用塗料組成物が得られる。
【０１４５】
また、本発明の太陽熱集熱用反射板の製造方法によれば、優れた耐候性および耐衝撃性を有し、かつ耐クラック性に優れ、塗膜の下層（反射面等）より剥離し難いことで、反射面の傷等の不具合による反射率の低下を抑制する塗膜が反射基板の表面に形成された太陽熱集熱用反射板が得られる。
【符号の説明】
【０１４６】
１０  太陽熱集熱用反射板
１１  反射基板（Ｉ）
１１ａ  ガラス基材
１１ｂ  反射層（Ｉ）
１２、１３  塗膜
１２Ａ、１３Ａ  塗布層
【図１】
2013023604.tif 000005
【図２】
2013023604.tif 000006
【図３】
2013023604.tif 000007